(57)【要約】【課題】セルロース系微細繊維の分散性が優れる伝動ベルト用ゴム組成物を提供する。【解決手段】伝動ベルト用ゴム組成物は、エチレン−α−オレフィンエラストマーを主体として有するゴム成分と、セルロース系微細繊維と、カルボキシ変性ポリオレフィンとを含有する。【選択図】なし【特許請求の範囲】
【請求項１】
エチレン−α−オレフィンエラストマーを主体として有するゴム成分と、セルロース系微細繊維と、カルボキシ変性ポリオレフィンと、を含有する伝動ベルト用ゴム組成物。
【請求項２】
請求項１に記載された伝動ベルト用ゴム組成物において、
前記エチレン−α−オレフィンエラストマーがエチレン・プロピレン・ジエンターポリマーを含む伝動ベルト用ゴム組成物。
【請求項３】
請求項１又は２に記載された伝動ベルト用ゴム組成物において、
前記セルロース系微細繊維が化学解繊処理されたセルロース系微細繊維を含む伝動ベルト用ゴム組成物。
【請求項４】
請求項３に記載された伝動ベルト用ゴム組成物において、
前記セルロース系微細繊維がＴＥＭＰＯ触媒を用いて酸化処理されたセルロース系微細繊維を含む伝動ベルト用ゴム組成物。
【請求項５】
請求項１乃至４のいずれかに記載された伝動ベルト用ゴム組成物において、
前記カルボキシ変性ポリオレフィンの含有量が、前記ゴム成分１００質量部に対して５質量部以上５０質量部以下である伝動ベルト用ゴム組成物。
【請求項６】
請求項１乃至５のいずれかに記載された伝動ベルト用ゴム組成物において、
多価アルコールを更に含有する伝動ベルト用ゴム組成物。
【請求項７】
請求項６に記載された伝動ベルト用ゴム組成物において、
前記多価アルコールが２価アルコールを含む伝動ベルト用ゴム組成物。
【請求項８】
請求項１乃至７のいずれかに記載された伝動ベルト用ゴム組成物の前記ゴム成分が架橋された架橋ゴム組成物が用いられた伝動ベルト。
【請求項９】
セルロース系微細繊維の水分散体とカルボキシ変性ポリオレフィンの水分散体とを混合して混合水分散体を調製し、前記混合水分散体から水分を除去して得た固形物を、エチレン−α−オレフィンエラストマーを主体として有するゴム成分と混練する伝動ベルト用ゴム組成物の製造方法。
【請求項１０】
請求項９に記載された伝動ベルト用ゴム組成物の製造方法において、
前記セルロース系微細繊維の水分散体及び前記カルボキシ変性ポリオレフィンの水分散体に加えて、更に多価アルコールを混合して前記混合水分散体を調製する伝動ベルト用ゴム組成物の製造方法。
【請求項１１】
請求項１０に記載された伝動ベルト用ゴム組成物の製造方法において、
前記混合水分散体を調製するとき、前記セルロース系微細繊維の水分散体と前記カルボキシ変性ポリオレフィンの水分散体とを混合した後、前記多価アルコールを混合する伝動ベルト用ゴム組成物の製造方法。
【発明の詳細な説明】
【技術分野】
【０００１】
本発明は、伝動ベルト用ゴム組成物及びその製造方法、並びにそれを用いた伝動ベルトに関する。
【背景技術】
【０００２】
セルロース系微細繊維を含有する伝動ベルト用ゴム組成物が知られている。例えば、特許文献１には、ゴム成分、セルロース系微細繊維、メチレンアクセプター化合物、及びメチレンドナー化合物を含有するゴム組成物を伝動ベルト用途に用いることが開示されている。
【先行技術文献】
【特許文献】
【０００３】
【特許文献１】特開２０１８−０６２６５７号公報
【発明の概要】
【発明が解決しようとする課題】
【０００４】
本発明の課題は、セルロース系微細繊維の分散性が優れる伝動ベルト用ゴム組成物を提供することである。
【課題を解決するための手段】
【０００５】
本発明は、エチレン−α−オレフィンエラストマーを主体として有するゴム成分と、セルロース系微細繊維と、カルボキシ変性ポリオレフィンとを含有する伝動ベルト用ゴム組成物である。
【０００６】
本発明は、本発明の伝動ベルト用ゴム組成物の前記ゴム成分が架橋された架橋ゴム組成物が用いられた伝動ベルト。
【０００７】
本発明は、セルロース系微細繊維の水分散体とカルボキシ変性ポリオレフィンの水分散体とを混合して混合水分散体を調製し、前記混合水分散体から水分を除去して得た固形物を、エチレン−α−オレフィンエラストマーを主体として有するゴム成分と混練する伝動ベルト用ゴム組成物の製造方法である。
【発明の効果】
【０００８】
本発明によれば、カルボキシ変性ポリオレフィンを含有することにより、セルロース系微細繊維の優れた分散性を得ることができる。
【図面の簡単な説明】
【０００９】
【図１Ａ】Ｖリブドベルトの一片の斜視図である。
【図１Ｂ】ローエッジＶベルトの一片の斜視図である。
【図１Ｃ】ラップドＶベルトの一片の斜視図である。
【図２Ａ】平ベルトの一片の斜視図である。
【図２Ｂ】歯付ベルトの一片の斜視図である。
【図３】ベルト本体と表面補強布との界面構造を示す断面図である。
【発明を実施するための形態】
【００１０】
以下、実施形態について詳細に説明する。
【００１１】
実施形態に係る伝動ベルト用ゴム組成物は、ゴム成分と、セルロース系微細繊維と、カルボキシ変性ポリオレフィンとを含有する。ゴム成分は、エチレン−α−オレフィンエラストマーを主体として有する。ゴム成分とカルボキシ変性ポリオレフィンとは相溶しており、それらの相溶物にセルロース系微細繊維が分散している。
【００１２】
疎水性で且つ非極性のエチレン−α−オレフィンエラストマーと、親水性で且つ極性の高いセルロース系微細繊維とをそのまま混合して均一化させることは困難である。しかしながら、実施形態に係る伝動ベルト用ゴム組成物によれば、カルボキシ変性ポリオレフィンを含有することにより、セルロース系微細繊維の優れた分散性を得ることができる。これは、エチレン−α−オレフィンエラストマーとセルロース系微細繊維との間にカルボキシ変性ポリオレフィンが介在し、それらの親和性を高めるためであると考えられる。また、実施形態に係る伝動ベルト用ゴム組成物によれば、優れた混練加工性を得ることもでき、更に加えて、架橋後には、温度上昇に伴う弾性率の低下が小さいという特性を得ることもできる。
【００１３】
ここで、ゴム成分は、エチレン−α−オレフィンエラストマーを主体として有するので、その含有量が５０質量％よりも多い。ゴム成分におけるエチレン−α−オレフィンエラストマーの含有量は、好ましくは８０質量％以上、より好ましくは９０質量％以上、最も好ましくは１００質量％である。なお、ゴム成分は、エチレン−α−オレフィンエラストマー以外に、クロロプレンゴム（ＣＲ）、クロロスルホン化ポリエチレンゴム（ＣＳＭ）、水素添加アクリロニトリルゴム（Ｈ−ＮＢＲ）等を有していてもよい。
【００１４】
エチレン−α−オレフィンエラストマーとしては、例えば、エチレン・プロピレン共重合体（ＥＰＲ）、エチレン・プロピレン・ジエン三元共重合体（以下「ＥＰＤＭ」という。）、エチレン・オクテン共重合体、エチレン・ブテン共重合体等が挙げられる。ゴム成分は、エチレン−α−オレフィンエラストマーとして、これらのうちの１種又は２種以上を有することが好ましく、ＥＰＤＭを有することがより好ましい。
【００１５】
エチレン−α−オレフィンエラストマーのエチレン含量は、好ましくは５０質量％以上７０質量％以下、より好ましくは５２質量％以上５８質量％である。エチレン−α−オレフィンエラストマーがＥＰＤＭを含む場合、そのジエン成分としては、例えば、エチリデンノボルネン（ＥＮＢ）、ジシクロペンタジエン、１，４−ヘキサジエン等が挙げられる。ジエン成分は、これらのうちのエチリデンノボルネン（ＥＮＢ）が好ましい。この場合、ＥＰＤＭのＥＮＢ含量は、好ましくは４．０質量％以上６．０質量％以下、より好ましくは４．１質量％以上５．０質量％である。
【００１６】
セルロース系微細繊維は、植物繊維を細かくほぐすことで得られる植物細胞壁の骨格成分で構成されたセルロース微細繊維を由来とする繊維材料である。セルロース系微細繊維の原料植物としては、例えば、木、竹、稲（稲わら）、じゃがいも、サトウキビ（バガス）、水草、海藻等が挙げられる。これらのうち木が好ましい。
【００１７】
セルロース系微細繊維は、無処理のセルロース微細繊維自体を含んでもよい。また、セルロース系微細繊維は、疎水化処理された疎水化セルロース微細繊維を含んでもよい。さらに、セルロース系微細繊維は、それらの両方を含んでもよい。セルロース系微細繊維は、その分散性を高める観点から、疎水化セルロース微細繊維を含むことが好ましい。疎水化セルロース微細繊維としては、セルロースの水酸基の一部又は全部が疎水性基に置換されたセルロース微細繊維、及び表面処理剤によって疎水化表面処理されたセルロース微細繊維が挙げられる。
【００１８】
セルロースの水酸基の一部又は全部が疎水性基に置換されたセルロース微細繊維を得るための疎水化としては、例えば、エステル化（アシル化）（アルキルエステル化、複合エステル化、β−ケトエステル化など）、アルキル化、トシル化、エポキシ化、アリール化等が挙げられる。これらのうちエステル化が好ましい。具体的には、エステル化された疎水化セルロース微細繊維は、セルロースの水酸基の一部又は全部が、酢酸、無水酢酸、プロピオン酸、酪酸等のカルボン酸、若しくは、そのハロゲン化物（特に塩化物）によりアシル化されたセルロース微細繊維である。表面処理剤によって疎水化表面処理されたセルロース微細繊維を得るための表面処理剤としては、例えば、シランカップリング剤等が挙げられる。
【００１９】
セルロース系微細繊維は、機械解繊処理されたセルロース系微細繊維を含んでもよい。また、セルロース系微細繊維は、化学解繊処理されたセルロース系微細繊維を含んでもよい。さらに、セルロース系微細繊維は、それらの両方を含んでもよい。
【００２０】
本願における「機械解繊処理されたセルロース系微細繊維」とは、パルプ状の未解繊セルロースに対し、高圧ホモジナイザーやグラインダーやビーズミル等による機械的処理を施して解繊させたセルロース系微細繊維である。
【００２１】
本願における「化学解繊処理されたセルロース系微細繊維」とは、まず、化学処理にてパルプ状の未解繊セルロースの水酸基の一部がカルボキシル基の負イオンに置換され、負イオン同志による静電反発力を利用して、小さな解繊エネルギーにて解繊させた微細繊維である。化学処理としては、例えば、ＴＥＭＰＯ（２，２，６，６−テトラメチルピペリジニル−１−オキシラジカル）触媒を用いた酸化処理、リン酸エステル化処理、カルボキシメチル化処理等が挙げられる。したがって、かかる化学処理を行ったパルプ状の未解繊セルロースに対して機械的処理を施して解繊させたセルロース系微細繊維も、機械的処理を施すものの、本願における「化学解繊処理されたセルロース系微細繊維」に含まれる。その一方、上記のような化学処理を行わず、すなわち、負イオンによる静電反発力を利用せず、単に機械的処理のみを施して解繊させたセルロース系微細繊維は、本願における「化学解繊処理されたセルロース系微細繊維」には含まれない。
【００２２】
セルロース系微細繊維は、その分散性を高める観点から、化学解繊処理されたセルロース系微細繊維を含むことが好ましく、ＴＥＭＰＯ触媒を用いて酸化処理されたセルロース系微細繊維を含むことがより好ましい。
【００２３】
セルロース系微細繊維の平均繊維径は、好ましくは１０ｎｍ以下、より好ましくは５ｎｍ以下である。セルロース系微細繊維の平均繊維径は、透過型電子顕微鏡（ＴＥＭ）で観察したとき、任意に選択した５０本のセルロース系微細繊維の繊維径の数平均として求められる。
【００２４】
実施形態に係る伝動ベルト用ゴム組成物におけるセルロース系微細繊維の含有量Ｘは、ゴム成分１００質量部に対して、好ましくは３質量部以上６０質量部以下、より好ましくは５質量部以上２０質量部以下である。
【００２５】
カルボキシ変性ポリオレフィンとしては、ポリオレフィンの末端にカルボキシル基含有化合物を付加したポリマー、ポリオレフィンとカルボキシル基含有化合物モノマーとを交互又はランダムに共重合したポリマー、ポリオレフィンにカルボキシル基含有化合物の側鎖を設けたポリマーが挙げられる。ポリオレフィンとしては、例えば、ポリエチレン、ポリプロピレン、エチレン・プロピレン共重合体等が挙げられる。カルボキシル基含有化合物としては、アクリル酸、メタクリル酸、無水マレイン酸などのエチレン性不飽和二重結合を有する化合物等が挙げられる。カルボキシ変性ポリオレフィンは、これらの組み合わせのうちの１種又は２種以上を含むことが好ましく、無水マレイン酸変性ポリオレフィンを含むことがより好ましく、無水マレイン酸変性ポリエチレンを含むことが更に好ましい。
【００２６】
実施形態に係る伝動ベルト用ゴム組成物におけるカルボキシ変性ポリオレフィンの含有量Ｙは、セルロース系微細繊維の分散性を高める観点から、ゴム成分１００質量部に対して、好ましくは５質量部以上５０質量部以下、より好ましくは１０質量部以上３０質量部以下である。
【００２７】
カルボキシ変性ポリオレフィンの含有量Ｙは、セルロース系微細繊維の分散性を高める観点から、セルロース系微細繊維の含有量Ｘと同一又はそれよりも多いことが好ましい。カルボキシ変性ポリオレフィンの含有量Ｙのセルロース系微細繊維の含有量Ｘに対する質量比（Ｙ／Ｘ）は、セルロース系微細繊維の分散性を高める観点から、好ましくは１．０以上１０以下、より好ましくは１．０以上５．０以下である。
【００２８】
実施形態に係る伝動ベルト用ゴム組成物は、セルロース系微細繊維の分散性を高める観点から、多価アルコールを更に含有することが好ましい。多価アルコールとしては、例えば、エチレングリコール、ジエチレングリコールなどの２価アルコール；グリセリン、ジグリセリンなどの３価以上のアルコール等が挙げられる。多価アルコールは、これらのうちの１種又は２種以上を含むことが好ましく、２価アルコールを含むことがより好ましく、ジエチレングリコールを含むことが更に好ましい。
【００２９】
実施形態に係る伝動ベルト用ゴム組成物における多価アルコールの含有量Ｚは、セルロース系微細繊維の分散性を高める観点から、ゴム成分１００質量部に対して、好ましくは５質量部以上１２０質量部以下、より好ましくは１０質量部以上４０質量部以下である。
【００３０】
多価アルコールの含有量Ｚは、セルロース系微細繊維の分散性を高める観点から、セルロース系微細繊維の含有量Ｘよりも多いことが好ましい。多価アルコールの含有量Ｚのセルロース系微細繊維の含有量Ｘに対する質量比（Ｚ／Ｘ）は、セルロース系微細繊維の分散性を高める観点から、好ましくは１．５以上５．０以下、より好ましくは１．５以上２．５以下である。
【００３１】
多価アルコールの含有量Ｚは、カルボキシ変性ポリオレフィンの含有量Ｙよりも少なくても、多くても、また、同一であっても、いずれでもよい。多価アルコールの含有量Ｚのカルボキシ変性ポリオレフィンの含有量Ｙに対する質量比（Ｚ／Ｙ）は、好ましくは０．２０以上５．０以下、より好ましくは０．４０以上２．０以下である。
【００３２】
実施形態に係る伝動ベルト用ゴム組成物におけるカルボキシ変性ポリオレフィンの含有量Ｙと多価アルコールの含有量Ｚとの和（Ｙ＋Ｚ）は、セルロース系微細繊維の分散性を高める観点から、ゴム成分１００質量部に対して、好ましくは２５質量部以上２００質量部以下、より好ましくは３０質量部以上１５０質量部以下である。
【００３３】
カルボキシ変性ポリオレフィンの含有量Ｙと多価アルコールの含有量Ｚとの和（Ｙ＋Ｚ）のセルロース系微細繊維の含有量Ｘに対する質量比（（Ｙ＋Ｚ）／Ｘ）は、セルロース系微細繊維の分散性を高める観点から、好ましくは２．０以上１０以下、より好ましくは３．０以上７．０以下である。
【００３４】
実施形態に係る伝動ベルト用ゴム組成物は、その他に、例えば、カーボンブラックや短繊維などの補強材、有機過酸化物や硫黄等の架橋剤、可塑剤、老化防止剤、加工助剤、加硫促進助剤、加硫促進剤等のゴム配合剤を含有していてもよい。特に、セルロース系微細繊維に併用して、補強材として短繊維を含有する場合には、低永久歪、摩擦係数安定性、耐摩耗性、耐粘着摩耗性、及び耐クラック性について、優れた特性を得ることができる。
【００３５】
以上の実施形態に係る伝動ベルト用ゴム組成物は、そのゴム成分が架橋された架橋ゴム組成物が、図１Ａに示すＶリブドベルトＢ、図１Ｂに示すローエッジＶベルトＢ、及び図１Ｃに示すラップドＶベルトＢにおけるベルト本体１０の少なくとも一部を形成する材料、図２Ａに示す平ベルトＢ及び図２Ｂに示す歯付ベルトＢにおけるベルト本体１０の少なくとも一部を形成する材料、並びにこれらの表面補強布２０の図３に示すゴム糊接着層３０を形成する材料として用いることができる。
【００３６】
次に、実施形態に係る伝動ベルト用ゴム組成物の製造方法について説明する。
【００３７】
実施形態に係る伝動ベルト用ゴム組成物の製造では、まず、セルロース系微細繊維の水分散体とカルボキシ変性ポリオレフィンの水分散体とを準備する。セルロース系微細繊維の水分散体における固形分含有量は、例えば１．０質量％以上５．０質量％以下である。カルボキシ変性ポリオレフィンの水分散体おける固形分含有量は、例えば１５質量％以上３０質量％以下である。
【００３８】
次いで、セルロース系微細繊維の水分散体とカルボキシ変性ポリオレフィンの水分散体とを混合して混合水分散体を調製する。多価アルコールを含有させる場合には、セルロース系微細繊維の水分散体及びカルボキシ変性ポリオレフィンの水分散体に加えて、更に多価アルコールを混合して混合水分散体を調製する。この混合水分散体を調製するとき、セルロース系微細繊維の分散性を高める観点から、セルロース系微細繊維の水分散体とカルボキシ変性ポリオレフィンの水分散体とを混合した後、多価アルコールを混合することが好ましい。
【００３９】
続いて、混合水分散体から水分を除去して固形物を得る。このとき、混合水分散体が多価アルコールを含有している場合、高沸点の多価アルコールによりセルロース系微細繊維の絶乾燥が回避され、それによってセルロース系微細繊維の乾燥過程における凝集を抑制することができる。
【００４０】
そして、得られた固形物を、エチレン−α−オレフィンエラストマーを主体として有するゴム成分及びゴム配合剤と混練して伝動ベルト用ゴム組成物を得る。
【実施例】
【００４１】
（伝動ベルト用ゴム組成物）
実施例１〜７及び比較例の伝動ベルト用ゴム組成物を作製した。それぞれの組成については表１にも示す。
【００４２】
＜実施例１＞
ＴＥＭＰＯ触媒を用いて酸化処理されたセルロース系微細繊維の水分散体（レオクリスタ  第一工業製薬社製、固形分濃度２質量％）と、無水マレイン酸変性ポリエチレンの水分散体（アローベース  ユニチカ社製、固形分濃度２５質量％）と、ジエチレングリコール（ナカライテスク社製）とを準備した。
【００４３】
セルロース系微細繊維の水分散体と、無水マレイン酸変性ポリプロピレンの水分散体と、ジエチレングリコールとを、それらの固形分比が１：５：２となるように、自転公転型攪拌機（泡取り練太郎  シンキー社製）に投入して１０００ｒｐｍの回転数で１０分間攪拌混合を行うことにより混合水分散体を調製した。このとき、まず、ＴＥＭＰＯ触媒を用いて酸化処理されたセルロース系微細繊維の水分散体と無水マレイン酸変性ポリプロピレンの水分散体とを先ず混合して撹拌しておいた後、そこにジエチレングリコールを追加混合した。
【００４４】
得られた混合水分散体を、３本ロール（ＡＩＭＥＸ社製）に、ロール間隙４００μｍ及び仕上げロール回転数２００ｒｐｍとして通過させてバットに回収した。
【００４５】
混合水分散体を回収したバットを、内部温度を４５℃に調整したギヤオーブンに３日間入れて混合水分散体から水分を除去することにより固形物を得た。
【００４６】
得られた固形物と、ＥＰＤＭ（ＥＰ２４  ＪＳＲ社製、エチレン含量５４質量％、ＥＮＢ含量４．５質量％）と、架橋剤の有機過酸化物（パークミルＤ  日本油脂社製）とを、セルロース系微細繊維の含有量がＥＰＤＭ１００質量部に対して５質量部及び架橋剤の有機過酸化物の含有量がＥＰＤＭ１００質量部に対して３質量部となるように、接線式密閉型混練機（ミクストロンＢＢ−２  神戸製鋼社製）に投入して混練することにより、実施例１の伝動ベルト用ゴム組成物を作製した。
【００４７】
＜実施例２＞
固形物とＥＰＤＭと架橋剤の有機過酸化物との混練時に、セルロース系微細繊維の含有量がＥＰＤＭ１００質量部に対して１０質量部となるようにしたことを除いて実施例１と同様にして作製した伝動ベルト用ゴム組成物を実施例２とした。
【００４８】
＜実施例３＞
混合水分散体の調製時に、セルロース系微細繊維の水分散体と、無水マレイン酸変性ポリプロピレンの水分散体と、ジエチレングリコールとを、それらの固形分比が１：３：２となるようにしたことを除いて実施例２と同様にして作製した伝動ベルト用ゴム組成物を実施例３とした。
【００４９】
＜実施例４＞
混合水分散体の調製時に、セルロース系微細繊維の水分散体と、無水マレイン酸変性ポリプロピレンの水分散体と、ジエチレングリコールとを、それらの固形分比が１：１：２となるようにしたことを除いて実施例２と同様にして作製した伝動ベルト用ゴム組成物を実施例４とした。
【００５０】
＜実施例５＞
固形物とＥＰＤＭと架橋剤の有機過酸化物との混練時に、セルロース系微細繊維の含有量がＥＰＤＭ１００質量部に対して２０質量部となるようにしたことを除いて実施例４と同様にして作製した伝動ベルト用ゴム組成物を実施例５とした。
【００５１】
＜実施例６＞
固形物とＥＰＤＭと架橋剤の有機過酸化物との混練時に、セルロース系微細繊維の含有量がＥＰＤＭ１００質量部に対して５０質量部となるようにしたことを除いて実施例４と同様にして作製した伝動ベルト用ゴム組成物を実施例６とした。
【００５２】
＜実施例７＞
混合水分散体の調製時に、ジエチレングリコールを混合せず、セルロース系微細繊維の水分散体と、無水マレイン酸変性ポリプロピレンの水分散体とを、それらの固形分比が１：５となるようにしたことを除いて実施例２と同様にして作製した伝動ベルト用ゴム組成物を実施例７とした。
【００５３】
＜比較例＞
混合水分散体の調製時に、無水マレイン酸変性ポリプロピレンの水分散体を混合せず、セルロース系微細繊維の水分散体と、ジエチレングリコールとを、それらの固形分比が１：２となるようにした。そして、この混合水分散体から得られた固形物とＥＰＤＭと架橋剤の有機過酸化物とを混練したが、均一な混練物を得ることができなかった。
【００５４】
【表１】
2020075996.tif 000002
【００５５】
（試験方法）
＜分散性指標＞
実施例１〜７のそれぞれについて、オープンロールにより未架橋ゴムシートにし、それを１７０℃及び２０分の条件でプレス成型して架橋させることにより、シート状の架橋ゴム組成物を得た。このシート状の架橋ゴム組成物から短冊状の試験片を切り出し、ＪＩＳ Ｋ６３９４：２００７に基づく動的粘弾性測定から、２５℃におけるｔａｎδを求めた。そして、実施例１のｔａｎδを１００としたときの相対値を分散性指標とした。ここで、この分散性指標が小さい程、分散性が優れるということができる。
【００５６】
＜混練加工性指標＞
実施例１〜７のそれぞれについて、ＪＩＳ Ｋ６３００−１：２０１３に基づいて１２５℃でのムーニー粘度を測定した。そして、実施例１のムーニー粘度を１００としたときの相対値を混練加工性指標とした。ここで、この混練加工性指標が小さい程、混練加工性が優れるということができる。
【００５７】
＜弾性率安定性指標＞
実施例１〜７のそれぞれについて、オープンロールにより未架橋ゴムシートにし、それを１７０℃及び２０分の条件でプレス成型して架橋させることにより、シート状の架橋ゴム組成物を得た。このシート状の架橋ゴム組成物から短冊状の試験片を切り出し、ＪＩＳ Ｋ６３９４：２００７に基づく動的粘弾性測定により、２５℃及び１００℃のそれぞれでの貯蔵たて弾性係数Ｅ’を求めた。そして、２５℃での貯蔵たて弾性係数Ｅ’の１００℃での貯蔵たて弾性係数Ｅ’に対する比を弾性率安定性指標とした。ここで、この弾性率安定性指標が１に近い程、弾性率安定性が優れるということができる。
【００５８】
（試験結果）
試験結果を表1に示す。これによれば、実施例１〜７のように、無水マレイン酸変性ポリプロピレンを含有すれば、セルロース系微細繊維の分散性、混練加工性、及び架橋後の弾性率安定性のいずれもが優れることが分かる。また、実施例１〜６と実施例７との比較から、ジエチレングリコールを含有すれば、セルロース系微細繊維の分散性及び架橋後の弾性率安定性のがより優れることが分かる。
【産業上の利用可能性】
【００５９】
本発明は、伝動ベルト用ゴム組成物及びその製造方法、並びにそれを用いた伝動ベルトの技術分野について有用である。
【符号の説明】
【００６０】
Ｂ  Ｖリブドベルト，ローエッジＶベルト，ラップドＶベルト，平ベルト，歯付ベルト（伝動ベルト）
１０  ベルト本体
２０  表面補強布
３０  ゴム糊接着層
【図１Ａ】
2020075996.tif 000003
【図１Ｂ】
2020075996.tif 000004
【図１Ｃ】
2020075996.tif 000005
【図２Ａ】
2020075996.tif 000006
【図２Ｂ】
2020075996.tif 000007
【図３】
2020075996.tif 000008